ИЗОЛЯЦИОННАЯ ЛЕНТА ДЛЯ ЗАЩИТЫ НАРУЖНОЙ ПОВЕРХНОСТИ ТРУБОПРОВОДА

Полезная модель относится к области строительства и ремонта трубопроводов различного назначения и предназначена для использования в конструкциях покрытий на основе мастичных материалов для изоляции в целях антикоррозионной защиты.
Наиболее близким техническим решением, выбранным в качестве прототипа, является конструкция изоляционной ленты для защиты наружной поверхности подземных трубопроводов, включающая полимерную пленку-основу из поливинилхлорида, мастичный слой с размещенным в нем армирующим материалом и антиадгезивный слой (Св. на ПМ №29572, кл. МПК7: F 16 L 58/10, заявл.17.09.2002, опубл.20.05.2003 г.). Такая лента обладает высокими прочностными свойствами, но не обладает свойством термоусадки, поэтому ее можно наносить только на холодную грунтовку, а при нанесении ее на горячие мастики будут образовываться гофры и складки в связи с тепловым расширением ленты в процессе прогрева ее от горячей мастики.
Задачей предлагаемой полезной модели является получение высокопрочной ленты с низкой температурой усадки, обеспечивающей получение сплошного, прочно сцепленного покрытия без гофр и складок на всей поверхности трубопровода.
Поставленная задача решается тем, что в изоляционной ленте для защиты наружной поверхности трубопроводов, включающей полимерную пленку-основу, мастичный слой, в толще которого размещен армирующий материал и антиадгезивный слой, в качестве полимерной пленки-основы используют пленку из полиэтилена или сополимера этилена с винилацетатом, электоронно-химически модифицированную и одноосно ориентированную.
При электронно-химической модификации ленты-основы, то есть облучении ее электронами высоких энергий, происходит пространственная сшивка линейной молекулярной структуры полиэтилена или сополимера этилена с винилацетатом и образование своего рода сетки-каркаса, что приводит к изменению физико-механических свойств полимера. При ориентации облученная полиэтиленовая лента приобретает свойство термоусадки и сохраняет принятые геометрические размеры в течение длительного времени.
В качестве мастичного слоя используют битумно-полимерную мастику Транскор-Газ, выпускаемую в соответствии с ТУ 5775-004-32989231-03, а в качестве армирующего материала используют, например, стекловолоконную сетку ССТ-Б по ТУ 2296-004-00205009-2003, или армирующий материал другого типа.
Полимерную пленку-основу изготавливают из полиэтилена высокого давления (ГОСТ 16337-77) или сополимера этилена с винилацетатом по ТУ 6-05-1636-97. Антиадгезивный слой может быть выполнен из любого материала, обеспечивающего свободное разматывание рулона без прилипания к мастичному слою ленты, например, из полиэтилентерефталата (ГОСТ 24234-80).
На чертеже представлена конструкция изоляционной ленты:
1 - слой полимерной пленки-основы;
2 - мастичный слой;
3 - армирующий материал;
4 - антиадгезивный слой.
Ленту изготавливают путем нанесения на предварительно облученную и ориентированную в одноосном направлении пленку-основу из полиэтилена или сополимера этилена с винилацетатом мастичного слоя, в который одновременно вводят стекловолоконную армирующую сетку. Далее наносят антиадгезивный слой из полиэтилентерефталата для предотвращения слипания ленты в рулоне и сматывают ее в рулон. Лента представляет собой
рулонный материал. При разматывании рулона антиадгезивный слой должен свободно отслаиваться от мастичного слоя.
При нанесении на трубопровод с ленты удаляют антиадгезивный слой и наматывают с нахлестом не менее 30 мм на горячее мастичное покрытие трубопровода. Лента за счет остаточного тепла мастики усаживается на поверхности трубы, при этом происходит склеивание витков в нахлесте, обеспечивая получение сплошного, прочно сцепленного покрытия без гофр и складок на всей поверхности трубопровода.
Результаты испытания ленты показали, что она обладает высокими прочностными свойствами, и адгезией как к битумно-полимерному покрытию, так и ленты к ленте в нахлесте.
Предлагаемая конструкция ленты обеспечит надежную защиту трубопроводов от различного вида разрушений.